(57)【要約】【課題】  本発明は、ビヒクル中における分散性及び充填性に優れるとともに、遮光性に優れた、高い光学濃度を有するブラックマトリックスを得ることができるブラックマトリックス用黒色着色材料、該ブラックマトリックス用黒色着色材料を含有するブラックマトリックス用着色組成物、該ブラックマトリックス用着色組成物から得られる塗膜形成物を含むカラーフィルターを提供する。【解決手段】  炭素生成物粒子粉末の粒子表面の少なくとも１部が表面処理剤によって被覆されていると共に該被覆及び／又は該粒子の表面に炭素成分が存在する黒色複合粒子粉末からなるブラックマトリックス用黒色着色材料である。【選択図】  なし【特許請求の範囲】
【請求項１】
炭素生成物粒子粉末の粒子表面の少なくとも１部が表面処理剤によって被覆されていると共に該被覆及び／又は該粒子の表面に炭素成分が存在する黒色複合粒子粉末からなることを特徴とするブラックマトリックス用黒色着色材料。
【請求項２】
炭素生成物粒子粉末の粒子表面の少なくとも１部が表面処理剤によって被覆されていると共に該被覆及び／又は該粒子の表面に炭素成分が存在する黒色複合粒子粉末であって、該黒色複合粒子粉末の圧縮密度の変化率が２０％以下であることを特徴とするブラックマトリックス用黒色着色材料。
【請求項３】
請求項１又は請求項２記載のブラックマトリックス用黒色着色材料を溶剤に分散してなることを特徴とするブラックマトリックス用着色組成物。
【請求項４】
請求項３記載のブラックマトリックス用着色組成物が、少なくとも一つの酸性基及び／又は潜在性酸性基を有する透明樹脂を含有することを特徴とするブラックマトリックス用着色組成物。
【請求項５】
請求項４記載のブラックマトリックス用着色組成物が、光ラジカル重合開始剤とエチレン性不飽和二重結合を２つ以上有する多官能性モノマーとを含有することを特徴とする感光性が付与されたブラックマトリックス用着色組成物。
【請求項６】
請求項４記載のブラックマトリックス用着色組成物が、光酸発生剤を含有することを特徴とする感光性が付与されたブラックマトリックス用着色組成物。
【請求項７】
請求項４乃至６のいずれかに記載のブラックマトリックス用着色組成物からなるブラックマトリックス。
【請求項８】
請求項４乃至６のいずれかに記載のブラックマトリックス用着色組成物からなる塗膜形成物を含有することを特徴とするカラーフィルター。
【発明の詳細な説明】
【技術分野】
【０００１】
本発明は、ビヒクル中における分散性及び充填性に優れるとともに、遮光性に優れた、高い光学濃度を有するブラックマトリックスを得ることのできるブラックマトリックス用黒色着色材料、該ブラックマトリックス用黒色着色材料を含有するブラックマトリックス用着色組成物、該着色組成物から得られる感光性が付与されたブラックマトリックス用着色組成物、該ブラックマトリックス用着色組成物又は該感光性ブラックマトリックス用着色組成物から得られる塗膜形成物を含むカラーフィルターを提供する。
【背景技術】
【０００２】
現在の情報化社会において、パーソナルコンピュータを始めとした各種情報機器がビジネス用、個人・家庭用を問わず普及しており、その端末には必ずディスプレイが組み込まれている。殊に、携帯型の情報機器は、軽量、省スペースが要求されることから、液晶表示素子（ＬＣＤ）が用いられていると共に、カラー化が進んでいる。
【０００３】
カラー液晶表示素子（ＬＣＤ）は、ガラス基板上に、Ｒ（赤）、Ｇ（緑）、Ｂ（青）の３原色又はＣ（シアン）、Ｙ（イエロー）、Ｍ（マゼンタ）の３原色を規則的に配列したカラーフィルター層と遮光用のブラックマトリックス層を形成することにより得られる。
【０００４】
ブラックマトリックス層は、１）画素以外の部分でのバックライトの光を遮り表示コントラストを向上する、２）隣接する各画素の混色を防止し、色純度の低下を防ぐ、３）光電流によるＴＦＴの動作不全を防止する、４）表示面への背景光の映り込みによるコントラストの低下を防ぐ、等の目的のために設けられている。
【０００５】
近年の液晶表示素子（ＬＣＤ）の高画質化に伴い、ブラックマトリックス層にもより高性能化が求められており、上記目的を達成するために、高い遮光率、低反射率及びファインパターン性が要求されている。
【０００６】
これまでに、高い光学濃度を有するブラックマトリックスを得ることを目的として、カーボンブラックと黒鉛を混合して用いる方法、平均粒径の異なる２種以上のカーボンブラックを用いる方法等が知られている（特許文献１乃至３）。
【０００７】
また、ブラックマトリックスの遮光性及び耐光性を確保しながら、電気抵抗の低減を抑制するため技術として、白色無機粒子の粒子表面に表面改質剤を介して黒色粒子が付着している複合粒子粉末をブラックマトリックス用着色材料として用いることが行われている（特許文献４）。
【０００８】
【特許文献１】特開平１１−３４９８９８号公報
【特許文献２】特開平９−１３３８０６号公報
【特許文献３】特開平９−１７８９３１号公報
【特許文献４】特開２００３−１０５２２６号公報
【発明の開示】
【発明が解決しようとする課題】
【０００９】
ビヒクル中における分散性及び充填性に優れるとともに、遮光性に優れた、高い光学濃度を有するブラックマトリックスを得ることのできるブラックマトリックス用黒色着色材料は、現在最も要求されているところであるが、未だ得られていない。
【００１０】
即ち、前出特許文献１乃至３には、カーボンブラックと黒鉛もしくは平均粒径の異なる２種以上のカーボンブラックを混合して用いることが記載されているが、微粒子成分のカーボンブラックは樹脂組成物中への分散が困難であり、凝集塊として挙動するために、分散性及び充填性に優れているとは言い難く、得られるブラックマトリックスの光学濃度は低いものである。
【００１１】
また、特許文献４には、白色無機粒子の粒子表面に糊剤を介して黒色粒子が付着している複合粒子粉末をブラックマトリックス用着色材料として用いることが記載されているが、芯粒子が透明もしくは白色であるため、得られた複合粒子粉末の黒色度が十分ではなく、これを用いて得られたブラックマトリックスもまた、十分な光学濃度を得ることが困難である。
【００１２】
そこで、本発明は、ビヒクル中における分散性及び充填性に優れるとともに、遮光性に優れた、高い光学濃度を有するブラックマトリックスを得ることのできるブラックマトリックス用黒色着色材料を得ることを技術的課題とする。
【課題を解決するための手段】
【００１３】
本発明者らは、前記課題を解決すべく鋭意研究を重ねた結果、炭素生成物粒子粉末の粒子表面の少なくとも１部が表面処理剤によって被覆されていると共に該表面処理剤被覆及び／又は当該粒子の表面に炭素成分は該粒子の表面に炭素成分が存在することを特徴とするブラックマトリックス用黒色着色材料をブラックマトリックス用着色材として用いることにより、光学濃度に優れたブラックマトリックスが得られることを見いだし、本発明をなすに至った。
【００１４】
即ち、本発明は、炭素生成物粒子粉末の粒子表面の少なくとも１部が表面処理剤によって被覆されていると共に該被覆及び／又は該粒子の表面に炭素成分が存在する黒色複合粒子粉末からなることを特徴とするブラックマトリックス用黒色着色材料である（本発明１）。
【００１５】
また、本発明は、炭素生成物粒子粉末の粒子表面の少なくとも１部が表面処理剤によって被覆されていると共に該被覆及び／又は該粒子の表面に炭素成分が存在する黒色複合粒子粉末であって、該黒色複合粒子粉末の圧縮密度の変化率が２０％以下であることを特徴とするブラックマトリックス用黒色着色材料である（本発明２）。
【００１６】
また、本発明は、本発明１又は本発明２のブラックマトリックス用黒色着色材料を溶剤に分散してなることを特徴とするブラックマトリックス用着色組成物である（本発明３）。
【００１７】
また、本発明は、本発明３のブラックマトリックス用着色組成物が、少なくとも一つの酸性基及び／又は潜在性酸性基を有する透明樹脂を含有することを特徴とするブラックマトリックス用着色組成物である（本発明４）。
【００１８】
また、本発明は、本発明４のブラックマトリックス用着色組成物が、光ラジカル重合開始剤とエチレン性不飽和二重結合を２つ以上有する多官能性モノマーとを含有することを特徴とする感光性が付与されたブラックマトリックス用着色組成物である（本発明５）。
【００１９】
また、本発明は、本発明４のブラックマトリックス用着色組成物が、光酸発生剤を含有することを特徴とする感光性が付与されたブラックマトリックス用着色組成物である（本発明６）。
【００２０】
また、本発明は、本発明４乃至６のいずれかのブラックマトリックス用着色組成物からなるブラックマトリックスである（本発明７）。
【００２１】
また、本発明は、本発明４乃至６のいずれかのブラックマトリックス用着色組成物からなる塗膜形成物を含むことを特徴とするカラーフィルターである（本発明８）。
【発明の効果】
【００２２】
本発明に係るブラックマトリックス用黒色着色材料は、ビヒクル中における分散性及び充填性に優れるとともに、遮光性に優れたブラックマトリックス用黒色着色材料として好適である。
【００２３】
本発明におけるブラックマトリックス用着色組成物は、前記ブラックマトリックス用黒色着色材料を用いたことにより、高い光学濃度を有するブラックマトリックスを得ることができるので、ブラックマトリックス用着色組成物として好適である。
【００２４】
本発明におけるカラーフィルターは、高い光学濃度を有するブラックマトリックスを用いているので、コントラストの高いカラーフィルターとして好適である。
【発明を実施するための最良の形態】
【００２５】
本発明の構成をより詳しく説明すれば次の通りである。
【００２６】
先ず、本発明に係るブラックマトリックス用黒色着色材料について述べる。
【００２７】
本発明に係るブラックマトリックス用黒色着色材料は、芯粒子粉末である炭素生成物の粒子表面の少なくとも１部が表面処理剤によって被覆されていると共に、該表面処理剤被覆粒子及び／又は前記炭素生成物粒子の粒子表面に炭素成分が存在している複合粒子からなる。
【００２８】
本発明における炭素生成物としては、ファーネスブラック、チャンネルブラック及びアセチレンブラック等のカーボンブラック及びグラファイトを用いることができるが、好ましくはカーボンブラックである。
【００２９】
炭素生成物の粒子形状は、球状、粒状、多面体状、針状、紡錘状、米粒状、フレーク状、鱗片状及び板状等のいずれの形状であってもよい。
【００３０】
炭素生成物の粒子サイズは平均粒子径０．００１〜２．０μｍが好ましく、より好ましくは０．００５〜１．５μｍ、更により好ましくは０．０１〜１．０μｍである。
【００３１】
平均粒子径が２．０μｍを超える場合には、得られるブラックマトリックス用黒色着色材料が粗大粒子となり、着色力及び隠蔽力が低下するため好ましくない。また、一般に、ブラックマトリックスの膜厚の上限値は２．５μｍ程度であるため、それ以上の粒子径の場合、表面が荒れるため好ましくない。
【００３２】
炭素生成物のＢＥＴ比表面積値は０．５ｍ２／ｇ〜５００ｍ２／ｇ以上であり、好ましくは０．７５ｍ２／ｇ〜４００ｍ２／ｇ、より好ましくは１．０ｍ２／ｇ〜３００ｍ２／ｇである。
【００３３】
本発明における炭素生成物の黒色度は、Ｌ＊値が３３．０以下であり、好ましくは３２．０以下、より好ましくは３１．０以下である。
【００３４】
本発明における炭素生成物の隠蔽力は、２，０００ｃｍ２／ｇ以上が好ましく、より好ましくは２，５００ｃｍ２／ｇ以上、更に好ましくは３，０００ｃｍ２／ｇ以上である。
【００３５】
本発明における炭素生成物の圧縮密度の変化率は、通常２０％を超える値を有している。
【００３６】
本発明における炭素生成物の体積固有抵抗値は、通常１．０×１００〜１．０×１０４Ω・ｃｍの範囲の値を有している。
【００３７】
本発明に用いられる炭素生成物の粒子表面は、該表面の少なくとも１部が表面処理剤によって被覆されている。表面処理剤としては、炭素生成物の粒子表面へ炭素成分を付着できるものであれば何を用いてもよく、表面処理剤としては、アルコキシシラン、フルオロアルキルシラン、シラン系カップリング剤及びオルガノポリシロキサン等の有機ケイ素化合物、チタネート系、アルミネート系及びジルコネート系などのカップリング剤、低分子あるいは高分子界面活性剤等が好適に用いられる。より好ましくはアルコキシシラン、フルオロアルキルシラン、シラン系カップリング剤及びオルガノポリシロキサン等の有機ケイ素化合物である。
【００３８】
有機ケイ素化合物としては、メチルトリエトキシシラン、ジメチルジエトキシシラン、フェニルトリエトキシシラン、ジフェニルジエトキシシラン、メチルトリメトキシシラン、ジメチルジメトキシシラン、フェニルトリメトキシシラン、ジフェニルジメトキシシラン、エチルトリエトキシシラン、プロピルトリエトキシシラン、ブチルトリエトキシシラン、イソブチルトリメトキシシラン、ヘキシルトリエトキシシラン、オクチルトリエトキシシラン及びデシルトリエトキシシラン等のアルコキシシラン、トリフルオロプロピルトリメトキシシラン、トリデカフルオロオクチルトリメトキシシラン、ヘプタデカフルオロデシルトリメトキシシラン、トルフルオロプロピルトリエトキシシラン、ヘプタデカフルオロデシルトリエトキシシラン及びトリデカフルオロオクチルトリエトキシシラン等のフルオロアルキルシラン、ビニルトリメトキシシラン、ビニルトリエトキシシラン、γ―アミノプロピルトリエトキシシラン、γ―グリシドキシプロピルトリメトキシシラン、γ―メルカプトプロピルトリメトキシシラン、γ―メタクロイルオキシプロピルトリメトキシシラン、Ｎ−（β−アミノエチル）−γ−アミノプロピルトリメトキシシラン、γ−グリシドキシプロピルメチルジメトキシシラン、γ−クロロプロピルトリメトキシシラン等のシラン系カップリング剤、ポリシロキサン、メチルハイドロジェンポリシロキサン、変性ポリシロキサン等のオルガノポリシロキサン等が挙げられる。
【００３９】
チタネート系カップリング剤としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェートチタネート、テトラ（２，２ジアリルオキシメチル−１−ブチル）ビス（ジトリデシル）ホスフェートチタネート、ビス（ジオクチルパイロホスフェート）オキシアセテートチタネート、ビス（ジオクチルパイロホスフェート）エチレンチタネート等が挙げられる。
【００４０】
アルミネート系カップリング剤としては、アセトアルコキシアルミニウムジイソプロピレート、アルミニウムジイソプロポキシモノエチルアセトアセテート、アルミニウムトリスエチルアセトアセテート、アルミニウムトリスアセチルアセトネート等が挙げられる。
【００４１】
ジルコネート系カップリング剤としては、ジルコニウムテトラキスアセチルアセトネート、ジルコニウムジブトキシビスアセチルアセトネート、ジルコニウムテトラキスエチルアセトアセテート、ジルコニウムトリボトキシモノエチルアセトアセテート、ジルコニウムトリブトキシアセチルアセトネート等が挙げられる。
【００４２】
低分子系界面活性剤としては、アルキルベンゼンスルホン酸塩、ジオクチルスルホンコハク酸塩、アルキルアミン酢酸塩、アルキル脂肪酸塩等が挙げられる。高分子系界面活性剤としては、ポリビニルアルコール、ポリアクリル酸塩、カルボキシメチルセルロース、アクリル酸−マレイン酸塩コポリマー、オレフィン−マレイン酸塩コポリマー等が挙げられる。
【００４３】
表面処理剤の被覆量は、炭素生成物に対して表面処理剤に含まれる金属元素換算で０．０２〜５．０重量％であることが好ましい。より好ましくは０．０３〜３．０重量％、更により好ましくは０．０５〜２．０重量％である。０．０２重量％未満の場合には、炭素生成物１００重量部に対して０．５重量部以上の炭素成分を付着させることが困難である。５．０重量％までの被覆量で、炭素生成物１００重量部に対して炭素成分を０．５〜５００重量部付着させることができるため、必要以上に被覆する意味がない。
【００４４】
本発明における炭素生成物の粒子表面に存在する炭素成分は、ファーネスブラック、チャンネルブラック及びアセチレンブラック等のカーボンブラックからなる。
【００４５】
炭素成分の全存在量は、芯粒子である炭素生成物１００重量部に対して０．５〜５００重量部であることが好ましい。
【００４６】
０．５重量部未満の場合及び５００重量部を超える場合には、本発明の目的とするブラックマトリックス用黒色着色材料を得ることが困難となる。より好ましくは１〜３００重量部であり、更により好ましくは２〜１００重量部である。
【００４７】
本発明に係るブラックマトリックス用黒色着色材料の粒子形状や粒子サイズは、芯粒子である炭素生成物の粒子形状や粒子サイズに大きく依存し、芯粒子に相似する粒子形態を有している。
【００４８】
即ち、本発明に係るブラックマトリックス用黒色着色材料の平均粒子径は０．００１〜２．０μｍが好ましく、より好ましくは０．００５〜１．５μｍ、更により好ましくは０．０１〜１．０μｍである。
【００４９】
平均粒子径が２．０μｍを超える場合には、粒子サイズが大きすぎるため、着色力及び隠蔽力が低下するため好ましくない。また、一般に、ブラックマトリックスの膜厚の上限値は２．５μｍ程度であるため、それ以上の粒子径の場合、表面が荒れるため好ましくない。平均粒子径が０．００１μｍ未満の場合には、ビヒクル中への分散が困難となる場合がある。
【００５０】
本発明に係るブラックマトリックス用黒色着色材料の粒子形状は、球状、粒状、多面体状、針状、紡錘状、米粒状、フレーク状、燐片状及び板状等のいずれの形状であってもよい。
【００５１】
本発明に係るブラックマトリックス用黒色着色材料のＢＥＴ比表面積値は０．５ｍ２／ｇ〜５００ｍ２／ｇが好ましく、より好ましくは０．７５ｍ２／ｇ〜４００ｍ２／ｇ、更により好ましくは１．０ｍ２／ｇ〜３００ｍ２／ｇである。ＢＥＴ比表面積値が０．５ｍ２／ｇ未満の場合には、粒子が粗大であり、着色力及び隠蔽力が低下するため好ましくない。
【００５２】
本発明に係るブラックマトリックス用黒色着色材料の黒色度は、Ｌ＊値が２９．０以下であり、好ましくは２８．０以下であり、更により好ましくは２７．０以下である。Ｌ＊値が２９．０を超える場合には、明度が高過ぎるため、光学濃度の高いブラックマトリックスを得ることが困難となる。
【００５３】
本発明に係るブラックマトリックス用黒色着色材料の隠蔽力は、４，０００ｃｍ２／ｇ以上が好ましく、より好ましくは５，０００ｃｍ２／ｇ以上、更に好ましくは６，０００ｃｍ２／ｇ以上，最も好ましくは７，０００ｃｍ２／ｇ以上である。隠蔽力が４，０００ｃｍ２／ｇ未満の場合には、遮光性に優れたブラックマトリックスを得ることが困難となる。
【００５４】
本発明に係るブラックマトリックス用黒色着色材料の体積固有抵抗値は、５．０×１０１Ω・ｃｍ以上であることが好ましく、より好ましくは１．０×１０２Ω・ｃｍ以上、更により好ましくは５．０×１０２Ω・ｃｍ以上である。体積固有抵抗値が５．０×１０１Ω・ｃｍ未満の場合には、電気抵抗値が１．０×１０５Ω・ｃｍ以上のブラックマトリックスを得ることが困難となる。
【００５５】
本発明に係るブラックマトリックス用黒色着色材料の圧縮密度の変化率は、後述する評価方法において、２０％以下が好ましく、より好ましくは１５％以下、更により好ましくは１０％以下である。圧縮密度の変化率が２０％を超える場合には単位体積当たりの黒色着色材料の含有量が少ないため、これを用いてブラックマトリックスとした場合、十分な光学濃度を得ることが困難となる。
【００５６】
本発明に係るブラックマトリックス用着色組成物は、本発明に係るブラックマトリックス用黒色着色材料を溶剤に分散して構成され、更に、少なくとも一つの酸性基を有する透明樹脂を含有して構成され、更にまた、感光性を付与するために、光重合開始剤及びエチレン性不飽和二重結合を２つ以上有する多官能性モノマーあるいは光酸発生剤を含有して構成される。
【００５７】
以下に、本発明に係るブラックマトリックス用着色組成物を構成する化合物及び組成物について詳細に説明する。
【００５８】
本発明３に係るブラックマトリックス用着色組成物は、前記ブラックマトリックス用黒色着色材料及び溶剤を含んでいる。必要により、分散剤などを添加してもよい。
【００５９】
＜溶剤＞
本発明における溶剤としては、ブラックマトリックス用黒色着色材料及び透明樹脂、更には、エチレン性不飽和二重結合を２つ以上有する多官能性モノマー、光重合開始剤及び光酸発生剤を溶解あるいは分散し、且つ、塗布後に揮発除去できるものであれば、適宜用いることができる。例えば、水；トルエン、キシレン等の芳香族炭化水素；メチルエチルケトン、シクロヘキサノン等のケトン類；Ｎ，Ｎ−ジメチルホルムアミド、Ｎ，Ｎ−ジメチルアセトアミド、Ｎ−メチルピロリドン等のアミド類；エチレングリコールモノメチルエーテル、エチレングルコールモノエチルエーテル、ジエチレングリコールモノメチルエーテル、プロピレングリコールモノメチルエーテル、プロピレングリコールモノエチルエーテル等のエーテルアルコール類；エチレングリコールモノメチルエーテルアセテート、エチレングリコールモノエチルエーテルアセテート、プロピレングリコールモノメチルエーテルアセテート、プロピレングリコールモノエチルエーテルアセテート等のエーテルアセテート類；酢酸エチル、酢酸ブチル、酢酸イソブチル、乳酸メチルエステル等の酢酸エステル類；乳酸エチルエステル、乳酸プロピルエステル等の乳酸エステル類；エチレンカーボネート、プロピレンカーボネート、γ−ブチルラクトン等の環状エステル類等を用いることができる。これらの溶剤は１種又は２種以上を混合して用いることができる。
【００６０】
本発明における溶剤の使用割合は、ブラックマトリックス用黒色着色材料、透明樹脂、更には、多官能性モノマーや光重合開始剤の全量に対して５〜９０重量％、好ましくは１０〜８０重量％である。５重量％未満の場合には粘度が高くて均一な製膜が困難となる。９０重量％以上の場合、塗布膜が薄くなり、十分な光学濃度を有するブラックマトリックスを得ることが困難となる。
【００６１】
＜分散剤＞
本発明における分散剤としては、ラウリル硫酸アンモニウム、ポリオキシエチレンアルキルエーテル硫酸トリエタノールアミン等のアニオン性界面活性剤、ステアリルアミンアセテート、ラウリルトリメチルアンモニウムクロライド等のカチオン性界面活性剤、ラウリルジメチルアミンオキサイド、ラウリルカルボキシメチルヒドロキシエチルイミダゾリウムベタイン等の両性界面活性剤、ポリオキシエチレンラウリルエーテル、ポリオキシエチレンステアリルエーテル、ソルビタンモノステアレート等の非イオン性界面活性剤の１種又は２種以上を用いることができる。
【００６２】
殊に、溶剤が水の場合には、分散剤としてアニオン界面活性剤、ノニオン界面活性剤、カチオン界面活性剤、ナフタレンスルホン酸ナトリウムホルマリン縮合物、アセチレングリコール系分散剤等を好適に用いることができる。
【００６３】
本発明３に係るブラックマトリックス用着色組成物の粘度は、０．５〜８００ｍＰａ・ｓであることが好ましい。粘度が８００ｍＰａ・ｓを超える場合には、均一なコーティングが困難となる。０．５ｍＰａ・ｓ未満の場合には、塗膜が薄くなりすぎるために好ましくない。
【００６４】
また、本発明３に係るブラックマトリックス用着色組成物を用いて得られた黒色膜の波長５５５ｎｍにおける光透過率は、膜厚が０．３〜０．４μｍの範囲で２％以下が好ましく、より好ましくは１．５％以下である。
【００６５】
本発明４に係るブラックマトリックス用着色組成物は、前記本発明３のブラックマトリックス用着色組成物に透明樹脂を添加したものからなる。
【００６６】
＜透明樹脂＞
本発明における透明樹脂としては、アルカリ現像液に可溶であり、可視波長領域に吸収帯を有さず、且つ、フィルム形成能を有する、という条件を満たすものであればいかなるものでもよい。このための透明樹脂としては、一つ以上の酸性基で置換されたポリマー、あるいは、酸の作用による脱保護反応によって酸性基に変換される潜在性酸性基を１つ以上有するポリマーが挙げられる。本発明における酸性基は、フェノール性水酸基及びカルボキシル基であり、その導入量はアルカリ水溶液への溶解性によって適宜調節すればよい。
【００６７】
フェノール性水酸基を有するポリマーとしては、ノボラック樹脂、４−ヒドロキシスチレンのホモポリマー及び共重合体を挙げることができる。
【００６８】
カルボキシル基を有する透明樹脂としては、エチレン性不飽和モノマーと他の共重合可能な不飽和モノマーとのビニル系共重合体が好ましい。このためのカルボキシル基を有するモノマーとしては、アクリル酸、メタクリル酸、２−アクロイルオキシエチルフタレート、２−アクロイルオキシプロピルフタレート、マレイン酸、無水マレイン酸、イタコン酸、無水イタコン酸等を挙げることができる。これらのカルボキシル基を有するモノマーと共重合する他のモノマーとしては、（メタ）アクリル酸メチル、（メタ）アクリル酸エチル、（メタ）アクリル酸プロピル、（メタ）アクリル酸ブチル、（メタ）アクリル酸シクロヘキシル、（メタ）アクリル酸イソボルニル、（メタ）アクリル酸２−ヒドロキシエチル、（メタ）アクリル酸２−ヒドロキシプロピル、（メタ）アクリル酸ベンジル、（メタ）アクリル酸フェニル、（メタ）アクリル酸２−エトキシエチル、（メタ）アクリル酸２−フェノキシエチル、（メタ）アクリル酸２−（Ｎ，Ｎ−ジメチルアミノ）エチル、（メタ）アクリル酸グリシジル、（メタ）アクリロニトリル、（メタ）アクリルアミド、メタ（ア）クロイルモルホリド、Ｎ−メチルマレイミド、Ｎ−フェニルマレイミド、Ｎ−シクロヘキシルマレイミド、スチレン、４−ビニルトルエン、酢酸ビニル、ビニルメチルエーテル等を挙げることができることができるが、この限りではない。
【００６９】
該透明樹脂におけるカルボキシル基含有モノマーが占めるモル割合は、０．００５〜０．５、好ましくは０．０５〜０．４である。０．０５未満のモル割合を持つ共重合体ではアルカリ水溶液に対する溶解性が低下して、パターニングにおける地汚れが発生しやすくなる。一方、０．５以上のモル割合では、得られる感光性組成物からなる塗膜を露光した後にアルカリ現像を施すと、不溶化した露光部の膨潤が起こるために解像性が低下したり、塗膜表面の平滑性が損なわれる。透明樹脂の重量平均分子量は２０００〜５０００００、好ましくは３０００〜３０００００である。
【００７０】
カルボキシル基を含有する透明樹脂として、テトラカルボン酸二無水物とジアミンとの重付加反応により得られるポリアミック酸を用いることができる。テトラカルボン酸二無水物の例として、１，２，３，４―シクロブタンテトラカルボン酸二無水物、１，２，３，４−シクロペンタンテトラカルボン酸二無水物、１，２，３，５−シクロペンタンテトラカルボン酸二無水物、１，２，４，５−ビシクルヘキセンテトラカルボン酸二無水物、３，３’，４，４’−ベンゾフェノンテトラカルボン酸二無水物、ピロメリット酸二無水物、３，３’，４，４’−ジフェニルスルホンテトラカルボン酸二無水物、３，３’，４，４’−ビフェニルテトラカルボン酸二無水物等が挙げられるが、これらに限定されるものではない。また、これらの二無水物を１種または２種以上を用いることができる。これらの二無水物と反応させるジアミンとしては、エチレンジアミン、１，３−ジアミノシクロヘキサン、１，４−ジアミノシクロヘキサン、４，４’―ジアミノジフェニルエーテル、３，４’−ジアミノジフェニルエーテル、４，４’−ジアミノジフェニルメタン、３，３’−ジアミノジフェニルメタン、４，４’−ジアミノジフェニルスルホン、３，３’−ジアミノジフェニルスルホン、ｍ−フェニレンジアミン、ｐ−フェニレンジアミン、２，４−ジアミノトルエン、２，５−ジアミノトルエン等を挙げることができるが、これらに限定されるものではない。
【００７１】
ポリアミック酸の合成は、極性有機溶媒中でテトラカルボン酸二無水物とジアミンを公知の方法により行われるが、その混合モル比によってポリアミック酸の重合度を調整することができる。
【００７２】
潜在性酸性基を有する透明樹脂は、光酸発生剤から発生する酸の触媒作用によってカルボキシル基あるいはフェノール性水酸基を生成する置換基を有するポリマーであり、アルカリ現像性化学増幅型フォトレジストに用いられるベースポリマーを活用することができる（Ｃ．Ｐ．Ｗｏｎｇ編、Ｐｏｌｙｍｅｒｓ  ｆｏｒ  Ｅｌｅｃｔｒｏｎｉｃ  ａｎｄ  Ｐｈｏｔｏｎｉｃ  Ａｐｐｌｉｃａｔｉｏｎｓ，Ａｃａｄｅｍｉｃ  Ｐｒｅｓｓ，ｐ．６７（１９９３）参照）。例えば、シクロヘキシル（メタ）アクリレート、ｔｅｒｔ−ブチル（メタ）アクリレート、ｔｅｒｔ−アミル（メタ）アクリレート、１，１−ジメチルベンジル（メタ）アクリレート、１−エトキシエチル（メタ）アクリレート等と（メタ）アクリル酸を含む他のアクリレートモノマーとの共重合体、４−（ｔｅｒｔ−ブトキシカルボニルオキシ）スチレン、４−（１−メトキシエトキシ）スチレン、４−（１−エトキシエトキシ）スチレン等のホモポリマーあるいは４−ヒドロキシスチレンとの共重合体を挙げることができる。
【００７３】
前記ブラックマトリックス用黒色着色材料に対するこれらの酸性基及び／又は潜在性酸性基で置換された透明樹脂の混合割合は、ブラックマトリックス用黒色着色材料１００重量部に対して、通常、５〜５００重量部、好ましくは７〜３００重量部である。透明樹脂の混合割合が５重量部未満の場合には、製膜性及びアルカリ現像性が低下する。５００重量部以上の場合には、相対的に顔料濃度が低下するので、ブラックマトリックスとしての光学濃度を確保するために膜厚が増大して均一膜厚を得るのが困難になる。
【００７４】
本発明４に係るブラックマトリックス用着色組成物の粘度は、０．５〜１０００ｍＰａ・ｓであることが好ましい。粘度が１０００ｍＰａ・ｓを超える場合には、均一なコーティングが困難となる。０．５ｍＰａ・ｓ未満の場合には、塗膜が薄くなりすぎるために好ましくない。
【００７５】
本発明４に係るブラックマトリックス用着色組成物を用いて作製したブラックマトリックスの光学濃度（ＯＤ値）は３．００以上であり、好ましくは３．３０以上、より好ましくは３．６０以上である。また、光沢度は８０％以上であることが好ましく、より好ましくは８５％以上、更により好ましくは９０％以上であり、表面粗度Ｒａは８．０ｎｍ以下であることが好ましく、より好ましくは７．５ｎｍ以下、更により好ましくは７．０ｎｍ以下である。表面電気抵抗値は、１．０×１０５Ω／ｓｑ以上であることが好ましく、より好ましくは５．０×１０５Ω／ｓｑ、更により好ましくは１．０×１０６Ω／ｓｑ以上で上である。
【００７６】
本発明５に係るブラックマトリックス用着色組成物は、前記本発明４に係るブラックマトリックス用着色組成物に光ラジカル重合開始剤及びエチレン性不飽和二重結合を２つ以上有する多官能性モノマーを添加したものからなる。
【００７７】
また、本発明６に係るブラックマトリックス用着色組成物は、前記本発明４に係るブラックマトリックス用着色組成物に光酸発生剤を添加したものからなる。
【００７８】
＜エチレン性不飽和二重結合を２つ以上有する多官能性モノマー＞
本発明におけるエチレン性不飽和二重結合を２つ以上有する多官能性モノマーとして、エチレングリコールジ（メタ）アクリレート、ジエチレングリコールジ（メタ）アクリレート、トリメチレンエチレングリコールジ（メタ）アクリレート、テトラメチレングリコールジ（メタ）アクリレート、ペンタメチレングリコールジ（メタ）アクリレート、ヘキサメチレングリコールジ（メタ）アクリレート、ネオペンチルグリコールジ（メタ）アクリレート、ペンタエリスリトールトリ（メタ）アクリレート、ペンタエリスリトールテトラ（メタ）アクリレート、ステアリン酸変性ペンタエリスリトールメタ（ア）クリレート、トリメチロールプロパントリ（メタ）アクリレート、トリス（アクリロイルオキシエチル）イソシアヌレート、ジペンタエリスリトールヘキサアクリレート等の多官能性モノマー等が挙げられる。更には、ポリエステル樹脂、エポキシ樹脂、ウレタン樹脂、シリコン樹脂等から得られるアクリレートオリゴマー等が挙げられる。
【００７９】
これらの多官能性モノマーに、単官能性モノマーを混合することができる。単官能性モノマーとしては、メトキシトリエチレングリコール（メタ）アクリレート、２−ヒドロキシ−３−フェノキシプロピル（メタ）アクリレート、２−アクリロイルオキシエチルサクシネート、２−アクロイルオキシエチルフタレート、２−アクロイルオキシプロピルフタレート等を挙げることができる。これらの単官能性モノマーは前記多官能性モノマー１００重量部に対して、０〜８０重量％、好ましくは０〜４０重量％である。この範囲を越えて単官能性モノマーを混合すると、露光後の皮膜をアルカリ現像処理する際に、膜が一部剥離したり、解像性が低下する。
【００８０】
本発明における多官能性モノマーは、前記した透明樹脂のうち、殊に、カルボキシル基を有するビニル系共重合体に好適に混合される。多官能性モノマーの使用割合は、透明樹脂１００重量部に対して５〜３００重量部、より好ましくは１０〜２００重量部である。多官能性モノマーの混合割合が５重量部未満の場合には、アルカリ現像後の塗膜が一部剥離したり、解像性が低下する。混合割合が３００重量部以上の場合には、アルカリ現像性が劣化して、未露光部での地汚れや膜残りといった不具合が生じる。
【００８１】
＜光重合開始剤＞
本発明における光重合開始剤は、光照射によってラジカル種を効率よく発生する物質であって、これが前記した多官能性モノマーの重合を開始して架橋構造を形成し、酸性基を有する透明樹脂のアルカリ溶解性が低下することによって、ネガ型画像を与える。光重合開始剤としては、ケトン系化合物、トリクロロメチル基を有するトリアジン系化合物、電子移動型開始剤等を挙げることができるが、２００〜４５０ｎｍの範囲の紫外線によりラジカル種を発生する重合開始剤が選択される。
【００８２】
ケトン系光重合開始剤としては、２−ヒドロキシ−２−メチル−１−フェニルプロパン−１−オン、１−ヒドロキシ−１−ベンゾイルシクロヘキサン、２−モルホリノ−２−メチル−１−フェニルプロパン−１−オン、２−モルホリノ−２−メチル−１−（４−メトキシフェニル）プロパン−１−オン、２−モルホリノ−２−メチル−１−（４−メチルチオフェニル）プロパン−１−オン、２−ベンジル−２−ジメチルアミノ−１−（４−モルホリノフェニル）ブタン−１−オン、２−フェニル−２，２−ジメトキシ−１−（４−メチルチオフェニル）エタンー１−オン、ジフェニルメシチレンホスフィンオキサイド、フェナシルテトラメチレンスルホニウムヘキサフルオロホスフェート等が挙げられる。
【００８３】
トリクロロメチル基を有するトリアジン誘導体としては、２−（４−メトキシ−β−スチリル）−ビス（４，６−トリクロロメチル）−ｓ−トリアジン、１−フェニル−３，５−ビス（トリクロロメチル）−ｓ−トリアジン、１−（４−クロロフェニル）−３，５−ビス（トリクロロメチル）−ｓ−トリアジン、１−（４−メトキシフェニル）−３，５−ビス（トリクロロメチル）−ｓ−トリアジン、１−（４−ブトキシフェニル）−３，５−ビス（トリクロロメチル）−ｓ−トリアジン、１−（３，４−メチレンジオキシフェニル）−３，５−ビス（トリクロロメチル）−ｓ−トリアジン、１−（３，４−ジメトキシフェニル）−３，５−ビス（トリクロロメチル）−ｓ−トリアジン、１−（４−メトキシナフチル−１）−３，５−ビス（トリクロロメチル）−ｓ−トリアジン、１−｛２−（４−メトキシフェニル）エテニル｝−３，５−ビス（トリクロロメチル）−ｓ−トリアジン、１−｛２−（２−メトキシフェニル）エテニル｝−３，５−ビス（トリクロロメチル）−ｓ−トリアジン、１−｛２−（３，４−ジメトキシフェニル）エテニル｝−３，５−ビス（トリクロロメチル）−ｓ−トリアジン、１−｛２−（３−クロロ−４−メトキシフェニル）エテニル｝−３，５−ビス（トリクロロメチル）−ｓ−トリアジン、１−（ビフェニル−１）−３，５−ビス（トリクロロメチル）−ｓ−トリアジン等が挙げられる。
【００８４】
電子移動型開始剤は電子受容性化合物あるいは電子供与性化合物としてのラジカル発生剤と増感剤からなる。電子受容性化合物としては、前記のトリクロロメチル置換トリアジン誘導体、２，２’−ビス（２−クロロフェニル）−４，４’，５，５’フェニルビイミダゾール、２，２’−ビス（２，４−ジクロロフェニル）−４，４’，５，５’フェニルビイミダゾール、２，２’−ビス（２−クロロフェニル）−４，４’，５，５’テトラキス（４−エトキシカルボニルフェニル）ビイミダゾール等のビイミダゾール化合物、ジフェニルヨードニウムヘキサフルオロホスフェート、ビス（４−ｔｅｒｔ−ブチルフェニル）ヨードニウムヘキサフルオロホスフェート、（４−メトキシフェニル）（４−オクチルオキシフェニル）ヨードニウムヘキサフルオロホスフェート等のヨードニウム塩を挙げることができる。増感剤としては、９，１０−ジメチルアントラセン、９，１０−ジフェニルアントラセン、９，１０−ビス（フェニルエチニル）アントラセン、１，８−ジメチル−９，１０−ビス（フェニルエチニル）アントラセン、９，１０−ジメトキシアントラセン、９，１０−ジエトキシアントラセン、９，１０−ジプロポキシアントラセン、９，１０−ジブトキシアントラセン、チオキサントン、イソプロピルチオキサントン、４，４’−ビス（ジエチルアミノ）ベンゾフェノン等が挙げられる。更には、電子供与性化合物と増感剤からなる光重合開始剤を用いることができる。電子供与体として、ｐ−ジメチルアミノ安息香酸エステル、ジエタノールアミン等であり、増感剤としてチオキサントン誘導体が好適に用いられる。以上の増感剤の１種あるいは２種以上を前記の電子受容性化合物あるいは電子供与性化合物と組み合わせて使用することができる。
【００８５】
＜光酸発生剤＞
本発明における光酸発生剤としては、化学増幅型フォトレジストや光カチオン重合に利用される化合物のうち、２００〜４３０ｎｍの範囲に吸収を持つ化合物が用いられ（有機エレクトロニクス材料研究会編、「イメージング用有機材料」、ぶんしん出版（１９９３年）、１８７〜１９２ページ参照）、オニウムカチオン化合物、ハロゲン化水素酸を発生する含ハロゲン化合物、スルホン酸を発生するスルホン化化合物を挙げることができる。オニウム塩としては、ｐ−フェニルチオフェニルジフェニルスルホニウム、フェナシルテトラメチレンスルホニウム、フェナシルジメチルスルホニウム、（２−ナフチルカルボニルメチル）テトラメチレンスルホニウム、フェニル（４−メトキシフェニル）ヨードニウム、フェニル｛４−（ｔｅｒｔ―ブチル）フェニル｝ヨードニウム、（４−ビス｛４−（ｔｅｒｔ―ブチル）フェニル｝ヨードニウム、ビス（４−ドデシルフェニル）ヨードニウム等のＢＦ４−，ＰＦ６−，ＡｓＦ６−，ＳｂＦ６−，ＣＨ３ＳＯ３−，ＣＦ３ＳＯ３−，パーフルオロブタンスルホネート、ベンゼンスルホネート、ｐ−トルエンスルホネート、（Ｃ６Ｆ５）４Ｂ−塩が挙げられる。ハロゲン化水素酸を発生する化合物としては、１−（３，４−ジメトキシフェニル）−３，５−ビス（トリクロロメチル）−ｓ−トリアジン、１−（４−メトキシナフチル−１）−３，５−ビス（トリクロロメチル）−ｓ−トリアジン、１−｛２−（４−メトキシフェニル）エテニル｝−３，５−ビス（トリクロロメチル）−ｓ−トリアジン、１−｛２−（２−メトキシフェニル）エテニル｝−３，５−ビス（トリクロロメチル）−ｓ−トリアジン、１−｛２−（３，４−ジメトキシフェニル）エテニル｝−３，５−ビス（トリクロロメチル）−ｓ−トリアジン、１−｛２−（３−クロロ−４−メトキシフェニル）エテニル｝−３，５−ビス（トリクロロメチル）−ｓ−トリアジン、１−（ビフェニル−１）−３，５−ビス（トリクロロメチル）−ｓ−トリアジン、１−（４−ヒドロキシビフェニル−１）−３，５−ビス（トリクロロメチル）−ｓ−トリアジン、１−（４−メトキシビフェニル−１）−３，５−ビス（トリクロロメチル）−ｓ−トリアジン等が挙げられる。スルホン酸を発生する酸発生剤としては、Ｎ−トリフルオロメタンスルホニルオキシジフェニルマレイミド、Ｎ−ｐ−トルエンスルホニルオキシサクシンイミド、Ｎ−カンファースルホニルオキシサクシンイミド、Ｎ−トルフルオロメタンスルホニルオキシサクシンイミド、Ｎ−パーフルオロブタンスルホニルオキシフタルイミド、Ｎ−ｐ−トルエンスルホニルオキシ−１，８−ナフタレンカルボキシイミド、Ｎ−カンファースルホニルオキシ−１，８−ナフタレンカルボキシイミド、Ｎ−トリフルオロメタンスルホニルオキシ−１，８−ナフタレンカルボキシイミド、Ｎ−パーフルオロブタンスルホニルオキシ−１，８−ナフタレンカルボキシイミド等が挙げられる。
【００８６】
これらの光酸発生剤は、単独、あるいは、以下に示す増感剤の共存下で用いることができる。増感剤としては、９−メチルアントラセン、９，１０−ジメチルアントラセン、９，１０−ジフェニルアントラセン、９，１０−ジメトキシアントラセン、９，１０−ジエトキシアントラセン、９，１０−ジプロポキシアントラセン、９，１０−ジブトキシアントラセン、１−メチルピレン、チオキサントン誘導体等が挙げられる。
【００８７】
本発明５及び６に係るブラックマトリックス用着色組成物の粘度は、０．５〜１０００ｍＰａ・ｓであることが好ましい。粘度が１０００ｍＰａ・ｓを超える場合には、均一なコーティングが困難となる。０．５ｍＰａ・ｓ未満の場合には、塗膜が薄くなりすぎるために好ましくない。
【００８８】
本発明５及び６に係るブラックマトリックス用着色組成物を用いて作製したブラックマトリックスの光学濃度（ＯＤ値）は３．００以上であり、好ましくは３．３０以上、より好ましくは３．６０以上である。また、光沢度は８０％以上であることが好ましく、より好ましくは８５％以上、更により好ましくは９０％以上であり、表面粗度Ｒａは８．０ｎｍ以下であることが好ましく、より好ましくは７．５ｎｍ以下、更により好ましくは７．０ｎｍ以下である。表面電気抵抗値は、１．０×１０５Ω／ｓｑ以上であることが好ましく、より好ましくは５．０×１０５Ω／ｓｑ、更により好ましくは１．０×１０６Ω／ｓｑ以上である。
【００８９】
次に、本発明に係るブラックマトリックス用黒色着色材料を用いたカラーフィルターについて述べる。
【００９０】
本発明に係るカラーフィルターは、透明基板上に形成されたブラックマトリックス層、カラー表示用のＲ（赤）、Ｇ（緑）、Ｂ（青）等の有機顔料を樹脂中に分散させた各色の透明着色層又は／及び透明導電膜（ＩＴＯ）から構成される。なお、必要に応じて着色層上に透明保護膜を形成してもよい。また、横電界によって液晶を駆動する方式の表示装置の場合には、ＩＴＯ透明導電膜を省略することもできる。
【００９１】
本発明における有機顔料としては、赤色、緑色、青色又はシアン、マゼンタ、イエローの各色を呈する有機顔料を用いることができる。また、有機顔料の分光特性を向上させるために、青色の補色である紫色系有機顔料などの他の色相を持つ有機顔料を併用してもよい。
【００９２】
赤色系有機顔料としては、キナクリドンレッド等のキナクリドン顔料、パーマネントレッド等のアゾ系顔料、縮合アゾレッド等の縮合アゾ顔料、ジアンスラキノニルレッド、ジケトピロロピロール系顔料等の建染染料系顔料及びペリレンレッド等のペリレン顔料を用いることができる。緑色系有機顔料としては、フタロシアニングリーン等のフタロシアニン系顔料を用いることができる。青色系有機顔料としては、無金属フタロシアニンブルー、フタロシアニンブルー、ファストスカイブルー等のフタロシアニン系顔料及びアルカリブルーを用いることができる。黄色系有機顔料としては、ハンザイエロー等のモノアゾ系顔料、ベンジジンイエロー、パーマネントイエロー等のジスアゾ系顔料、縮合アゾイエロー等の縮合アゾ顔料及びイソインドリンイエロー等のイソインドリン系顔料を用いることができる。紫色系有機顔料としては、ジオキサジンバイオレット等のジオキサジン系顔料を用いることができる。本発明に用いられる有機顔料としては、以上に例示した顔料に限られるものではない。また、より高い透明性を得るために、白色無機微粒子表面に前記有機顔料を付着させた有機無機複合顔料を用いてもよい。
【００９３】
本発明に係るカラーフィルターは、各色の透過領域において、光透過率が７５％以上であり、好ましくは８０％以上、より好ましくは８５％以上を有している。また、コントラストは、１，５００以上が好ましく、より好ましくは１，７００以上、更により好ましくは１，９００以上である。
【００９４】
次に、本発明に係るブラックマトリックス用黒色着色材料の製造法について述べる。
【００９５】
本発明に係るブラックマトリックス用黒色着色材料は、炭素生成物と表面処理剤とを混合し、炭素生成物の粒子表面の少なくとも１部を表面処理剤によって被覆し、次いで、表面処理剤によって被覆された炭素生成物と炭素成分とを混合することによって得ることができる。
【００９６】
本発明における炭素生成物の粒子表面への表面処理剤による被覆は、炭素生成物と表面処理剤又は表面処理剤の溶液とを機械的に混合攪拌したり、炭素生成物に表面処理剤の溶液又は表面処理剤を噴霧しながら機械的に混合攪拌すればよい。添加した表面処理剤は、ほぼ全量が炭素生成物の粒子表面に被覆される。
【００９７】
炭素生成物と表面処理剤との混合攪拌、炭素成分と粒子表面に表面処理剤が被覆されている炭素生成物との混合攪拌をするための機器としては、粉体層にせん断力を加えることのできる装置が好ましく、殊に、せん断、へらなで及び圧縮が同時に行える装置、例えば、ホイール型混練機、ボール型混練機、ブレード型混練機、ロール型混練機を用いることができ、ホイール型混練機がより効果的に使用できる。
【００９８】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、このましくはエッジランナ−、マルチマル、ストッツミル、ウエットパンミル、リングマラー、であり、より好ましくはエッジランナ−である。前記ボール型混練機としては、振動ミル等がある。前記ブレード型混練機としては、ヘンシェルミキサー、プラネタリーミキサー、ナウターミキサー等がある。前記ロール型混練機としては、エクストルーダー等がある。
【００９９】
炭素生成物と表面処理剤との混合攪拌時における条件は、炭素生成物の粒子表面に表面処理剤ができるだけ均一に被覆されるように、線荷重は１９．６〜１９６０Ｎ／ｃｍ（２〜２００Ｋｇ／ｃｍ）、好ましくは９８〜１４７０Ｎ／ｃｍ（１０〜１５０Ｋｇ／ｃｍ）、より好ましくは１４７〜９８０Ｎ／ｃｍ（１５〜１００Ｋｇ／ｃｍ）、処理時間は５分〜２４時間、好ましくは１０分〜２０時間の範囲で調整すればよい。攪拌速度は２〜２０００ｒｐｍ、好ましくは５〜１０００ｒｐｍ、より好ましくは１０〜８００ｒｐｍの範囲で調整すればよい。
【０１００】
表面処理剤の添加量は、炭素生成物１００重量部に対して０．１５〜４５重量部が好ましい。０．１５〜４５重量部の添加量により、炭素生成物１００重量部に対して炭素成分を０．５〜５００重量部存在させることができる。
【０１０１】
炭素生成物の粒子表面に表面処理剤を被覆した後、炭素成分を添加し混合攪拌して、炭素生成物の粒子表面もしくは表面処理剤被覆に炭素成分を付着もしくは被覆させる。必要により更に、乾燥乃至加熱処理及び／又は粉砕・分級を行ってもよい。
【０１０２】
炭素成分は、少量ずつを時間をかけながら、殊に５分〜２４時間、好ましくは５分〜２０時間程度をかけて添加するか、若しくは、炭素生成物１００重量部に対して５〜２５重量部の炭素成分を、所望の添加量となるまで分割して添加することが好ましい。
【０１０３】
混合攪拌時における条件は、炭素成分が粒子表面にできるかぎり均一に存在するように、線荷重は１９．６〜１９６０Ｎ／ｃｍ（２〜２００Ｋｇ／ｃｍ）、好ましくは９８〜１４７０Ｎ／ｃｍ（１０〜１５０Ｋｇ／ｃｍ）、より好ましくは１４７〜９８０Ｎ／ｃｍ（１５〜１００Ｋｇ／ｃｍ）、処理時間は５分〜２４時間、好ましくは１０分〜２０時間の範囲で処理条件を適宜調整すればよい。なお、撹拌速度は２〜２０００ｒｐｍ、好ましくは５〜１０００ｒｐｍ、より好ましくは１０〜８００ｒｐｍの範囲で処理条件を適宜調整すればよい。
【０１０４】
炭素成分の添加量は、炭素生成物１００重量部に対して０．５〜５００重量部であり、好ましくは１〜３００重量部、より好ましくは２〜１００重量部である。炭素成分の添加量が前記範囲外の場合には、目的とするブラックマトリックス用黒色着色材料が得られない。
【０１０５】
乾燥乃至加熱処理を行う場合の加熱温度は、通常４０〜１５０℃が好ましく、より好ましくは６０〜１２０℃であり、加熱時間は、１０分〜１２時間が好ましく、３０分〜３時間がより好ましい。
【０１０６】
得られたブラックマトリックス用黒色着色材料を粉砕するための機器としては、微粉砕機もしくは超微粉砕機を用いることが好ましく、例えば、ローラミル、衝撃式粉砕機、ボールミル、攪拌ミル、ジェット粉砕機等を用いることが好ましい。ジェット粉砕機及び衝撃式粉砕機がより効果的に使用できる。
【０１０７】
前記ジェット粉砕機としては、旋回流型ジェットミル、流動層型ジェットミル等があり、好ましくは流動層型ジェットミルである。衝撃式粉砕機としては、ハンマミル、ピンミル、スクリーンミル、ターボ型ミル、遠心分級型ミル等があり、好ましくはピンミルである。ローラミルとしては、リングローラミル、遠心ローラミル等がある。ボールミルとしては、転動ボールミル、振動ボールミル、遊星ミル等がある。攪拌ミルとしては、攪拌槽型ミル、流通管型ミル、アニュラミル等がある。
【０１０８】
粉砕後のブラックマトリックス用黒色着色材料を分級するための機器としては、乾式分級機を用いることが好ましく、例えば、重力分級機、慣性分級機、遠心分級機等を用いることが好ましい。遠心分級機がより効果的に使用できる。
【０１０９】
前記遠心分級機としては、サイクロン、クラシクロン、スターテバント型、ミクロンセパレータ、ターボプレックス、タボクラシファイヤ、スーパセパレータ、ディスパージョンセパレータ等があり、好ましくはターボプレックス、ミクロンセパレータである。重力分級機としては、水平流型、垂直流型、傾斜流型がある。慣性分級機としては、直線型、曲線型、傾斜型等がある。
【０１１０】
次に、本発明に係るブラックマトリックス用着色組成物の製造法について述べる。
【０１１１】
本発明３のブラックマトリックス用着色組成物を製造するために、前記ブラックマトリックス用黒色着色材料及び分散剤を前記溶剤に混合して分散する。混合・分散は、ボールミル、ビーズミル、サンドミル、エッジランナー、２本又は３本ロールミル、エクストルーダー及び高速衝撃ミル等を用いることができる。磨砕型ミルに用いられる磨砕媒体としては、ミルの材質に応じて、スチールビーズ、ガラスビーズ、セラミックビーズ等が使用でき、その大きさは０．０１〜１０ｍｍの範囲が好ましく、０．０３〜３ｍｍの範囲がより好ましい。磨砕温度は特に限定されず、室温から溶媒の沸点以下の範囲にあればよい。
【０１１２】
本発明４のブラックマトリックス用着色組成物を調製するためには、本発明３の着色組成物に酸性基を有する透明樹脂又は潜在性酸性基を有する透明樹脂を溶解すればよい。あるいは、あらかじめ酸性基を有する透明樹脂又は潜在性酸性基を有する透明樹脂を溶解した溶剤を用いてブラックマトリックス用黒色着色材料を混合分散することもできる。
【０１１３】
本発明５の感光性が付与されたブラックマトリックス用着色組成物を調製するためには、本発明４の酸性基を有する透明樹脂を含有する着色組成物に光重合開始剤及びエチレン性不飽和二重結合を２つ以上有する多官能性モノマーを添加、混合すればよい。この場合、必要に応じて溶剤を添加して、顔料濃度、粘度等を調整することができる。更に、必要に応じて、重合禁止剤、２−メルカプトビエンゾイミダゾールなどの硬化促進剤等を使用することができる。
【０１１４】
本発明６の感光性が付与されたブラックマトリックス用着色組成物を調製するためには、本発明４の潜在性酸性基を有する透明樹脂を含有する着色組成物に光酸発生剤を添加、混合すればよい。
【０１１５】
次に、本発明に係るカラーフィルターの製造法について述べる。
【０１１６】
本発明に係るカラーフィルターは、ブラックマトリックスのパターンを形成した透明基板上にカラー表示用のＲ（赤）、Ｇ（緑）、Ｂ（青）からなる各透明着色組成物を塗布した後に、プリベーク処理によって溶剤を十分に蒸発除去して着色塗膜を得る。感光性が付与されていない着色塗膜の場合には、その膜上にアルカリ現像可能なポジ型フォトレジスト層を設けて、二層構造からなる塗膜を得る。アルカリ現像性ポジ型フォトレジストとしては、キノンジアジド系フォトレジストが好適に用いられる。この着色塗膜にフォトマスクを介して光照射した後、アルカリ水溶液による現像処理を施す。ポジ型フォトレジスト層で被覆した塗膜の露光部はアルカリ可溶となるので、露出した着色層もアルカリ液によってエッチングされて着色ポジ画像となる。ついで、フォトレジスト層を溶剤で選択的に除去して着色パターンを得る。一方、光重合開始剤及び多官能性モノマーが添加された感光性透明着色組成物の場合には、それから調製される塗膜をそのまま着色感光層として用いる。同様に、フォトマスクを介して露光してからアルカリ現像を施せば、露光部が不溶化してネガ型の着色パターンを得ることができる。現像処理には、浸漬法、スプレー法、パドル法、シャワー法等が用いられ、アルカリ現像後は水洗し、乾燥させる。
【０１１７】
カラーフィルターを作製する透明基板として、シリカガラスの他、ポリカーボネート、ポリエステル、ポリアミド、ポリイミド、ポリアミドイミド等を用いることができる。また、固体撮像素子作製のために、シリコン基板を用いることもできる。透明着色組成物をこれらの透明基板上に塗布するために、回転塗布、流延塗布、ロール塗布、スクリーン印刷法等の方法を適宜用いることができる。塗布膜の厚さは、透明着色組成物中の有機顔料の濃度にも依存するが、０．１〜１０μｍ、好ましくは０．２〜５．０μｍである。
【０１１８】
アルカリ現像液としては、炭酸ナトリウム、炭酸カリウム、水酸化ナトリウム、水酸化カリウム、テトラメチルアンモニウムハイドロオキサイド等の水溶液が好ましい。アルカリ水溶液にメタノール、エタノール、イソプロピルアルコール、界面活性剤等を添加することもできる。
【０１１９】
＜作用＞
本発明において最も重要な点は、炭素生成物粒子粉末の粒子表面の少なくとも１部が表面処理剤によって被覆されていると共に該表面処理剤被覆粒子及び／又は前記炭素生成物粒子の粒子表面に炭素成分が存在するブラックマトリックス用黒色着色材料は、ビヒクル中における分散性及び充填性に優れるとともに、遮光性に優れているという事実である。
【０１２０】
本発明に係るブラックマトリックス用黒色着色材料が優れた分散性を有する理由として、本発明者は、微粒子であることに起因して、通常は凝集体として挙動する微細なカーボンブラックが、本発明に係るブラックマトリックス用黒色着色材料の場合は、粒子径の大きい炭素生成物の粒子表面及び／又は表面処理剤被覆層に付着もしくは被覆されていることによって、凝集することなく、個々のカーボンブラックがより効果的に機能しているものと考えている。
【０１２１】
本発明に係るブラックマトリックス用黒色着色材料の充填性が優れている理由として、本発明者は、微細なカーボンブラック（炭素成分）と粒子径の大きい炭素生成物を単に混合した場合には、前述した通り、微細なカーボンブラック（炭素成分）が凝集体として挙動するために、粒子径の大きい炭素生成物（カーボンブラック）の隙間に効率良く入り込むことが困難であるが、本発明におけるブラックマトリックス用黒色着色材料の場合、あらかじめ、粒子径の大きい炭素生成物の粒子表面及び／又は表面処理剤被覆層に付着もしくは被覆されていることによって、効果的に空隙を埋めることが可能となり、塗膜中の充填率が向上したためと推定している。
【０１２２】
また、本発明に係るブラックマトリックス用着色材料を用いて得られたブラックマトリックス用着色組成物は、優れた分散性を有すると共に、これを用いて得られたブラックマトリックスは、高い光学濃度を有しているという事実である。
【０１２３】
本発明に係るブラックマトリックス用着色組成物を用いて得られたブラックマトリックスが高い光学濃度を有する理由として、本発明者は、充填性に優れる本発明に係るブラックマトリックス用黒色着色材料を用いたことにより、ブラックマトリックス中における単位体積当たりの黒色着色材料の含有量が増加したためと考えている。
【実施例】
【０１２４】
以下、本発明における実施例を示し、本発明を具体的に説明する。
【０１２５】
各粒子粉末の平均粒子径は、いずれも電子顕微鏡写真に示される粒子３５０個の粒子径をそれぞれ測定し、その平均値で示した。
【０１２６】
比表面積値は、ＢＥＴ法により測定した値で示した。
【０１２７】
炭素生成物の粒子表面に被覆されている表面処理剤の被覆量は、各表面処理剤に含まれる金属元素について、「蛍光Ｘ線分析装置３０６３Ｍ型」（理学電機工業株式会社製）を使用し、ＪＩＳ  Ｋ０１１９の「けい光Ｘ線分析通則」に従って測定した。
【０１２８】
炭素生成物の粒子表面に被覆されている表面処理剤及び炭素成分の存在の確認は、試料粉体を樹脂処理し、ミクロトームにより裁断した断面を、ＥＰＭＡ「電子プローブ微小部分析装置  ＪＸＡ−８９００ＲＬ」（日本電子株式会社）を用い、炭素と表面処理剤に含まれる金属元素について、カラーマップ分析することにより行った。
【０１２９】
炭素生成物及びブラックマトリックス用黒色着色材料の黒色度は、試料０．５ｇとヒマシ油０．５ｍｌとをフーバー式マーラーで練ってペースト状とし、このペーストにクリアラッカー４．５ｇを加え、混練、塗料化してキャストコート紙上に１５０μｍ（６ｍｉｌ）のアプリケーターを用いて塗布した塗布片（塗膜厚み：約３０μｍ）を作製し、該塗布片について、「分光測色計ＣＭ−３６１０ｄ」（ミノルタ株式会社製）を用いて測定を行い、ＪＩＳ  Ｚ  ８９２９に定めるところに従って表色指数Ｌ＊値で示した。
【０１３０】
有機顔料の色相は、試料０．５ｇとヒマシ油０．５ｍｌとをフーバー式マーラーで練ってペースト状とし、このペーストにクリアラッカー４．５ｇを加え、混練、塗料化してクリアフィルム上に１５０μｍ（６ｍｉｌ）のアプリケーターを用いて塗布した塗布片（塗膜厚み：約３０μｍ）を作製し、該塗布片について標準白色板をバックにして、「分光測色計ＣＭ−３６１０ｄ」（ミノルタ株式会社製）を用いて測定を行い、ＪＩＳ  Ｚ  ８９２９に定めるところに従って表色指数Ｌ＊値、ａ＊値及びｂ＊値で示した。
【０１３１】
炭素生成物、ブラックマトリックス用黒色着色材料及び有機顔料の隠蔽力は、下記に示す方法に従って作製した原色エナメルを用いて、ＪＩＳ  Ｋ  ５１０１  ８．２のクリプトメーター法に従って得られた値で示した。
【０１３２】
原色エナメルの作製：
上記試料粉体１０ｇとアミノアルキッド樹脂１６ｇ及びシンナー６ｇとを配合して３ｍｍφガラスビーズ９０ｇと共に１４０ｍｌのガラスビンに添加し、次いで、ペイントシェーカーで４５分間混合分散した後、アミノアルキッド樹脂５０ｇを追加し、更に５分間ペイントシェーカーで分散させて、原色エナメルを作製した。
【０１３３】
炭素生成物及びブラックマトリックス用黒色着色材料の圧縮密度の変化率は、まず、試料粉体０．３ｇを測り取り、φ１３ｍｍの円筒形の金型に入れ、ＫＢｒ錠剤成形器（株式会社島津製作所）を用いて、０．９８×１０７Ｐａ（１００Ｋｇ／ｃｍ２）及び４．９０×１０７Ｐａ（５００Ｋｇ／ｃｍ２）の圧力で加圧成形を行い、得られた粉体層の厚みから、それぞれの圧力における圧縮密度ＣＤ１００（ｇ／ｃｍ３）及びＣＤ５００（ｇ／ｃｍ３）を求め、下記数１にそれぞれの測定値を挿入して、圧縮密度の変化率（％）を求めた。
【０１３４】
＜数１＞
圧縮密度の変化率（％）＝｛（ＣＤ１００−ＣＤ５００）／ＣＤ１００）｝×１００
【０１３５】
炭素生成物及びブラックマトリックス用黒色着色材料の体積固有抵抗値は、まず、粒子粉末０．５ｇを測り取り、ＫＢｒ錠剤成形器（株式会社島津製作所）を用いて、１．３７２×１０７Ｐａ（１４０Ｋｇ／ｃｍ２）の圧力で加圧成形を行い、円柱状の被測定試料を作製した。
【０１３６】
次いで、被測定試料を温度２５℃、相対温度６０％の環境下に１２時間以上暴露した後、この被測定試料をステンレス電極の間にセットし、電気抵抗測定装置（ｍｏｄｅｌ  ４３２９Ａ  横河北辰電気株式会社製）で１５Ｖの電圧を印加して抵抗値Ｒ（Ω）を測定した。
【０１３７】
次いで、被測定（円柱状）試料の上面の面積Ａ（ｃｍ２）と厚みｔ０（ｃｍ）を測定し、下記数２にそれぞれの測定値を挿入して、体積固有抵抗値（Ω・ｃｍ）を求めた。
【０１３８】
＜数２＞
体積固有抵抗値（Ω・ｃｍ）＝Ｒ×（Ａ／ｔ０）
【０１３９】
ブラックマトリックス用着色組成物の粘度は、得られた組成物の２５℃における粘度を、「Ｅ型粘度計ＥＭＤ−Ｒ」（株式会社東京計器製）を用いて測定し、ずり速度Ｄ＝１．９２ｓｅｃ−１における値で示した。
【０１４０】
ブラックマトリックスの光学濃度は、後述する処方によって調製したブラックマトリックス用着色組成物をノンアルカリガラス基板上に印刷し、得られたブラックマトリックス層の５５５ｎｍにおける光透過率を、「自記光電分光光度計ＵＶ−２１００」（株式会社島津製作所製）を用いて測定し、下記数３に従って光学濃度ＯＤ値を算出した後、膜厚１μｍ当たりの光学濃度（ＯＤ値）に換算した。
【０１４１】
＜数３＞
光学濃度（ＯＤ値）＝ｌｏｇ（１／Ｔ）
Ｔ：５５５ｎｍにおける光透過率（％）
【０１４２】
ブラックマトリックスの光沢度は、前記測定用塗布片を「グロスメーター  ＵＧＶ−５Ｄ」（スガ試験機株式会社製）を用いて入射角６０°の時の光沢度で示した。光沢度が高いほど、ブラックマトリックス用黒色着色材料を配合したブラックマトリックス用着色組成物の分散性が優れていることを示す。
【０１４３】
ブラックマトリックスの表面粗度Ｒａは、「Ｓｕｒｆｃｏｍ−５７５Ａ」（東京精密株式会社製）を用いて中心線平均粗さを測定することによって求めた。
【０１４４】
ブラックマトリックスの電気抵抗値は、後述する処方によって調製したブラックマトリックス用着色組成物をクリアフィルム上に５５μｍのアプリケーターを用いて塗布して塗布片を作製し、被測定塗布膜を温度２５℃、相対湿度６０％の環境下に１２時間以上暴露した後、幅６．５ｍｍの金属製の電極に、幅６ｍｍにスリットした塗布膜を、塗布面が金属製電極に接触するように置き、その両端に各１７０ｇのおもりを付け、電極に塗布膜を密着させた後、電極間に５００Ｖの直流電圧をかけて電気抵抗値を測定した。
【０１４５】
ブラックマトリックス用黒色着色材料（Ｉ）を用いて得られた黒色膜の光透過率は、後述する方法によって作製した黒色膜を用いて、５５５ｎｍの波長の光透過率を、「自記光電分光光度計ＵＶ−２１００」（株式会社島津製作所製）を用いて測定した。
【０１４６】
カラーフィルターの光透過率は、後述する方法によって作製したカラーフィルターを用いて、６２０ｎｍ、５４０ｎｍ及び４６０ｎｍの各波長の光透過率を、「自記光電分光光度計ＵＶ−２１００」（株式会社島津製作所製）を用いて測定した。
【０１４７】
カラーフィルターのコントラストは、後述する方法によって作製したカラーフィルターをバックライト上で、２枚の偏光板の間に挟み、該偏光板の向きをパラレルにしたときの輝度（Ａ）とクロスにしたときの輝度（Ｂ）を測定し、（Ａ）／（Ｂ）で示した。
【０１４８】
＜ブラックマトリックス用黒色着色材料の製造＞
実施例１−１
炭素生成物  粒子３（種類：カーボンブラック、粒子形状：粒状、平均粒子径０．０８４μｍ、ＢＥＴ比表面積値３０．６ｍ２／ｇ、黒色度Ｌ＊値２７．１５、隠蔽力１１，１００ｃｍ２／ｇ、体積固有抵抗値１．４×１０２Ω・ｃｍ、圧縮密度の変化率２７．３％）５．０ｋｇに、メチルハイドロジェンポリシロキサン（商品名：ＴＳＦ４８４：ＧＥ東芝シリコーン株式会社製）５０ｇを、エッジランナーを稼動させながら炭素生成物に添加し、５８８Ｎ／ｃｍ（６０Ｋｇ／ｃｍ）の線荷重で３０分間混合攪拌を行った。なお、このときの攪拌速度は２２ｒｐｍで行った。
【０１４９】
次に、炭素生成物  粒子１（種類：カーボンブラック、粒子形状：粒状、平均粒子径０．０２２μｍ、ＢＥＴ比表面積値１３４．０ｍ２／ｇ、黒色度Ｌ＊値２５．６３、隠蔽力１４，３００ｃｍ２／ｇ、体積固有抵抗値２．０×１０２Ω・ｃｍ、圧縮密度の変化率３０．４％）２５０ｇを、エッジランナーを稼動させながら３０分間かけて添加し、更に５８８Ｎ／ｃｍ（６０Ｋｇ／ｃｍ）の線荷重で３０分間、混合攪拌を行い、炭素成分を付着もしくは被覆させた後、乾燥機を用いて１０５℃で６０分間加熱処理を行い、ブラックマトリックス用黒色着色材料を得た。なお、このときの撹拌速度は２２ｒｐｍで行った。
【０１５０】
得られたブラックマトリックス用黒色着色材料は、平均粒子径が０．０８５μｍの粒状粒子であった。ＢＥＴ比表面積値は２９．７ｍ２／ｇ、黒色度Ｌ＊値は２５．８４、隠蔽力は１４，６００ｃｍ２／ｇ、体積固有抵抗値は４．８×１０４Ω・ｃｍ、圧縮密度の変化率は６．７％であり、メチルハイドロジェンポリシロキサンの被覆量はＳｉ換算で０．４１重量％であった。
【０１５１】
ＥＰＭＡ分析の結果、炭素生成物の表面に表面処理剤と炭素成分が存在することが認められた。
【０１５２】
＜ブラックマトリックス用着色組成物（Ｉ）の製造＞
実施例２
前記ブラックマトリックス用黒色着色材料、分散剤（塩基性クシ型ポリマー）及びプロピレングリコールモノメチルエーテルアセテート（ＰＧＭＥＡ）を下記組成割合でビーズミルを用いて分散し、ブラックマトリックス用着色組成物（Ｉ）を得た。
【０１５３】
ブラックマトリックス用黒色着色材料                １００．０重量部、
分散剤（塩基性クシ型ポリマー）                      ５０．０重量部、
（商品名：Ｓｏｌｓｐｅｒｓｅ  ２４０００：アビシア株式会社製）
フタロシアニン系顔料誘導体                          １０．０重量部、
（商品名：Ｓｏｌｓｐｅｒｓｅ  ５０００：アビシア株式会社製）
ＰＧＭＥＡ                                        ３４０．０重量部。
【０１５４】
得られたブラックマトリックス用着色組成物（Ｉ）の粘度は７．９ｍＰａ・ｓであった。
【０１５５】
次いで、光透過率を評価するために、上記ブラックマトリックス用着色組成物（Ｉ）に、更にＰＧＭＥＡを１２０．０重量部添加し、ビーズミルを用いて分散した後、ノンアルカリガラス基板（厚さ０．７ｍｍ）上にスピンコートし、９０℃で４分間、ホットプレートを用いてプリベークを行った。
【０１５６】
得られた黒色膜の５５５ｎｍにおける光透過率は、０．８１％であった。
【０１５７】
＜ブラックマトリックス用着色組成物（ＩＩ）の製造＞
実施例３
前記ブラックマトリックス用着色組成物（Ｉ）及びメチルメタクリレート／メタクリル酸共重合体を下記組成割合でサンドグラインダーを用いて分散し、得られた混練物を５μｍのグラスフィルターで濾過した。
【０１５８】
ブラックマトリックス用着色組成物（Ｉ）            ５００．０重量部、
メチルメタクリレート／メタクリル酸共重合体        １００．０重量部。
【０１５９】
得られたブラックマトリックス用着色組成物（ＩＩ）の粘度は６．０ｍＰａ・ｓであった。
【０１６０】
＜ブラックマトリックス（ＩＩ）の作製＞
ノンアルカリガラス基板（厚さ０．７ｍｍ）上に前記ブラックマトリックス用着色組成物（ＩＩ）をスピンコートし、９０℃で４分間、ホットプレートを用いてプリベークを行った後、この膜上にポジ型フォトレジストを塗布し、８０℃で２０分間加熱乾燥してレジスト膜を得た。超高圧水銀灯２．５０ｋＷを用い、４００ｍＪ／ｃｍ２の光量で露光を行った。次いで、炭酸ナトリウム水溶液で現像を行った後、不要となったフォトレジスト層をメチルセルソルブアセテートで剥離した。更に、得られた黒色膜を窒素雰囲気中で２５０℃で３０分間加熱処理することによってブラックマトリックス（ＩＩ）を得た。
【０１６１】
得られたブラックマトリックス（ＩＩ）の光学濃度（ＯＤ）は３．８５、光沢度は９５％、表面粗度Ｒａは６．３ｎｍ、電気抵抗値は６．９×１０８Ω／ｓｑであった。
【０１６２】
＜ブラックマトリックス用着色組成物（ＩＩＩ）の製造＞
実施例４−１
前記ブラックマトリックス用着色組成物（ＩＩ）、ジペンタエリストールペンタアクリレート及び重合開始剤（２，４，６（トリクロロメチル）トリアジン）を下記組成割合でサンドグラインダーを用いて分散し、得られた混練物を１μｍのグラスフィルターで濾過した。
【０１６３】
ブラックマトリックス用着色組成物（ＩＩ）            ４８０．０重量部、
ジペンタエリストールペンタアクリレート              １００．０重量部、
２−（４−メトキシ−β−スチリル）−ビス（４，６−トリクロロメチル）−ｓ−トリアジン                                          ５．０重量部。
【０１６４】
得られたブラックマトリックス用着色組成物（ＩＩＩ）の粘度は２０．５ｍＰａ・ｓであった。
【０１６５】
＜ブラックマトリックス（ＩＩＩ）の作製＞
ノンアルカリガラス基板（厚さ０．７ｍｍ）上に前記ブラックマトリックス用着色組成物（ＩＩＩ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによってブラックマトリックス（ＩＩＩ）を得た。
【０１６６】
得られたブラックマトリックス（ＩＩＩ）の光学濃度（ＯＤ）は３．８７、光沢度は９６％、表面粗度Ｒａは６．０ｎｍ、電気抵抗値は８．２×１０８Ω／ｓｑであった。
【０１６７】
＜ブラックマトリックス用着色組成物（ＩＶ）の製造＞
実施例５
前記ブラックマトリックス用着色組成物（ＩＩ）、ジペンタエリストールペンタアクリレート及び重合開始剤（ｐ−フェニルチオフェニルジフェニルスルホニウム）を下記組成割合でサンドグラインダーを用いて分散し、得られた混練物を１μｍのグラスフィルターで濾過した。
【０１６８】
ブラックマトリックス用着色組成物（ＩＩ）          ４８０．０重量部、
ジペンタエリストールペンタアクリレート            １００．０重量部、
ｐ−フェニルチオフェニルジフェニルスルホニウムトリフルオロアセテート
５．０重量部。
【０１６９】
得られたブラックマトリックス用着色組成物（ＩＶ）の粘度は２０．１ｍＰａ・ｓであった。
【０１７０】
＜ブラックマトリックス（ＩＶ）の作製＞
ブラックマトリックス用着色組成物として前記ブラックマトリックス用着色組成物（ＩＶ）を用いた以外は前記ブラックマトリックス（ＩＩＩ）と同様にしてブラックマトリックス（ＩＶ）を得た。
【０１７１】
得られたブラックマトリックス（ＩＶ）の光学濃度（ＯＤ）は３．８６、光沢度は９７％、表面粗度Ｒａは５．９ｎｍ、電気抵抗値は７．８×１０８Ω／ｓｑであった。
【０１７２】
＜カラーフィルターの作製＞
実施例６−１
ノンアルカリガラス基板（厚さ０．７ｍｍ）上に形成したブラックマトリックス（ＩＩＩ）上に、後述する組成によって作製した透明着色組成物（Ｇ）をスピンコートし、９０℃で４分間、ホットプレートを用いてプリベークを行った後、超高圧水銀灯２．５０ｋＷを用い、４００ｍＪ／ｃｍ２の光量でパターン露光を行った。次いで、炭酸ナトリウム水溶液で現像し、未露光部分のフォトレジスト層を除去し、更に、得られた着色膜を窒素雰囲気中で２５０℃で３０分間加熱処理することによって着色膜（Ｇ）のパターンを得た。
【０１７３】
その後、同様にして、透明着色組成物（Ｂ）及び透明着色組成物（Ｒ）を用いて、それぞれの着色膜のパターンを形成した。
【０１７４】
得られたカラーフィルターの透過率は、波長６２０ｎｍが９１．９％、波長５４０ｎｍが８９．５％、波長４６０ｎｍが８８．９％であり、コントラストは２，１２０であった。
【０１７５】
＜透明着色組成物（Ｇ）の製造＞
着色顔料Ｇ−１、分散剤（塩基性クシ型ポリマー）及びプロピレングリコールモノメチルエーテルアセテート（ＰＧＭＥＡ）を下記組成割合でビーズミルを用いて分散し、透明着色組成物（Ｉ−Ｇ）を得た。
【０１７６】
着色顔料Ｇ−１                                    １００．０重量部、
分散剤（塩基性クシ型ポリマー）                      ２０．０重量部、
（商品名：Ｓｏｌｓｐｅｒｓｅ    ２４０００：アビシア株式会社製）
ＰＧＭＥＡ                                        ２８０．０重量部。
【０１７７】
前記透明着色組成物（Ｉ−Ｇ）及びメチルメタクリレート／メタクリル酸共重合体を下記組成割合でサンドグラインダーを用いて分散し、透明着色組成物（ＩＩ−Ｇ）を得た。
【０１７８】
透明着色組成物（Ｉ−Ｇ）                          ４００．０重量部、
メチルメタクリレート／メタクリル酸共重合体        １００．０重量部。
【０１７９】
前記透明着色組成物（ＩＩ−Ｇ）、ジペンタエリストールペンタアクリレート及び重合開始剤（２，４，６（トリクロロメチル）トリアジン）を下記組成割合でサンドグラインダーを用いて分散し、得られた混練物を１μｍのグラスフィルターで濾過することによって、透明着色組成物（Ｇ）を得た。
【０１８０】
透明着色組成物（ＩＩ−Ｇ）                        ４８０．０重量部、
ジペンタエリストールペンタアクリレート            １００．０重量部、
２−（４−メトキシ−β−スチリル）−ビス（４，６−トリクロロメチル）−ｓ−トリアジン                                          ５．０重量部。
【０１８１】
＜透明着色組成物（Ｂ）の製造＞
着色顔料として着色顔料Ｂ−１を用いた以外は前記透明着色組成物（Ｇ）と同様にして、透明着色組成物（Ｂ）を得た。
【０１８２】
＜透明着色組成物（Ｒ）の製造＞
着色顔料として着色顔料Ｒ−１を用いた以外は前記透明着色組成物（Ｇ）と同様にして、透明着色組成物（Ｒ）を得た。
【０１８３】
前記実施例１〜６に従ってブラックマトリックス用黒色着色材料、ブラックマトリックス用着色組成物及びカラーフィルターを作製した。各製造条件及び得られた着色材料、着色組成物及びカラーフィルターの諸特性を示す。
【０１８４】
炭素生成物１〜６：
芯粒子粉末又は炭素成分として、表１に示す特性を有する炭素生成物を用意した。
【０１８５】
【表１】
2005148233.tif 000002
【０１８６】
実施例１−２〜１−７、比較例１〜２：
表面処理剤による被覆工程における添加物の種類、添加量、エッジランナー処理の線荷重及び時間、炭素成分の付着もしくは被覆工程における炭素生成物の種類、添加量、エッジランナー処理の線荷重及び時間を種々変化させた以外は、前記実施例１−１と同様にしてブラックマトリックス用黒色着色材料を得た。
【０１８７】
このときの製造条件を表２に、得られたブラックマトリックス用黒色着色材料の諸特性を表３に示す。
【０１８８】
なお、実施例１−４では、芯粒子１００．０重量部に対して、炭素生成物  粒子１  １００．０重量部を９０分間かけて徐々に添加した。
【０１８９】
比較例３：
芯粒子としてシリカ粒子（粒子形状：球状、平均粒子径０．１２６μｍ、ＢＥＴ比表面積値１０．６ｍ２／ｇ、黒色度Ｌ＊値９３．６、隠蔽力２４ｃｍ２／ｇ、体積固有抵抗値８．９×１０７Ω・ｃｍ、圧縮密度の変化率２４．５％）を用い、被覆もしくは付着成分として炭素生成物  粒子１を、シリカ粒子粉末１００．０重量部に対して５０．０重量部用いた以外は、前記実施例１−１と同様にして黒色粒子粉末を得た。
【０１９０】
得られた黒色粒子粉末の諸特性を表３に示す。
【０１９１】
【表２】
2005148233.tif 000003
【０１９２】
【表３】
2005148233.tif 000004
【０１９３】
＜ブラックマトリックス＞
実施例４−２〜４−７、比較例４〜１２：
ブラックマトリックス用黒色着色材料の種類を種々変化させた以外は、前記実施例４−１のブラックマトリックス用着色組成物（ＩＩＩ）と同様にしてブラックマトリックス用着色組成物を得た。
【０１９４】
このときの製造条件、ブラックマトリックス用着色組成物及び得られたブラックマトリックスの諸特性を表４に示す。
【０１９５】
【表４】
2005148233.tif 000005
【０１９６】
＜カラーフィルター＞
【０１９７】
着色顔料：
着色顔料として表５に示す諸特性を有する着色顔料を用意した。
【０１９８】
なお、着色顔料Ｂ−２、Ｇ−２及びＲ−２は、特開２００２−３５６６２５号公報に記載された、白色無機粒子粉末の粒子表面に糊剤を介して有機顔料を付着させる方法により得ることができる。
【０１９９】
【表５】
2005148233.tif 000006
【０２００】
実施例６−２〜６−１１、比較例１３〜２１：
ブラックマトリックスの種類及び着色顔料の種類を種々変化させた以外は、前記実施例６−１のカラーフィルターと同様にしてカラーフィルターを得た。
【０２０１】
このときの製造条件及び得られたカラーフィルターの諸特性を表６に示す。
【０２０２】
【表６】
2005148233.tif 000007
【産業上の利用可能性】
【０２０３】
本発明に係るブラックマトリックス用黒色着色材料は、ビヒクル中における分散性及び充填性に優れるとともに、遮光性に優れているのでブラックマトリックス用黒色着色材料として好適である。
【０２０４】
本発明におけるブラックマトリックス用着色組成物は、前記ブラックマトリックス用黒色着色材料を用いたことにより、高い光学濃度と優れた分散性を有しているので、ブラックマトリックス用着色組成物として好適である
【０２０５】
本発明におけるカラーフィルターは、高い光学濃度と優れた分散性を有するブラックマトリックスを用いているので、コントラストの高いカラーフィルターとして好適である。